(57)【要約】【課題】  多種多様の環境下であっても、分子内の炭素数が４以上のアルコール類、多価アルコール類、グリコールモノエーテル類から選ばれる少なくとも１種の溶剤の透過性や水分の吸湿性及び衝撃に対するクレージングや気泡発生に対しても耐透過性、耐吸湿性、耐衝撃性を有し、インキの経時的な保管性等に優れ、接合部での応力に耐えうる筆記具用部材を提供する。【解決手段】  分子内の炭素数が４以上のアルコール類、多価アルコール類、グリコールモノエーテル類から選ばれる少なくとも１種の溶剤を含有する筆記具用インキに、少なくとも接触する成形樹脂から構成される筆記具用部材の成形樹脂がポリブチレンテレフタレート、ランダムポリプロレン、ブロックポリプロピレン、ポリプロピレンホモポリマー樹脂、ポリエチレンテレフタレート、ポリエチレンナフタレート、ポリブチレンナフタレートから選ばれる樹脂から構成されることを特徴とする筆記具用部材。【選択図】  なし【特許請求の範囲】
【請求項１】
分子内の炭素数が４以上のアルコール類、多価アルコール類、グリコールモノエーテル類から選ばれる少なくとも１種の溶剤を含有する筆記具用インキに、少なくとも接触する成形樹脂から構成される筆記具用部材であって、該筆記具用部材の成形樹脂がポリブチレンテレフタレート、ランダムポリプロレン、ブロックポリプロピレン、ポリプロピレンホモポリマー樹脂、ポリエチレンテレフタレート、ポリエチレンナフタレート、ポリブチレンナフタレートから選ばれる樹脂から構成されることを特徴とする筆記具用部材。
【請求項２】
前記樹脂のＡＳＴＭ  Ｄ６３８による測定の破断点伸びが１００％以上で、かつ、アイゾット衝撃強度（ノッチ付）が１０Ｊ／ｍ以上である請求項１記載の筆記具用部材。
【請求項３】
筆記具用部材の成形樹脂がポリブチレンテレフタレート又はポリプロピレンホモポリマー樹脂から構成される請求項１又は２記載の筆記具用部材。
【請求項４】
グリコールモノエーテル類が、下記一般式（Ｉ）から選ばれる少なくとも１種である請求項１〜３の何れか一つに記載の筆記具部材。
【化１】
2005081683.tif 000006
【発明の詳細な説明】
【技術分野】
【０００１】
本発明は、筆記具用インキを収容するインキ収容管以外の筆記具用部材に関し、更に詳しくは、ボールペン用インキなどの筆記具用インキが接触する樹脂部材や金属部材との圧入あるいは別の樹脂部材との圧入などに係る筆記具用部材として好適に用いられ、インキの経時的な保管性において優れた筆記具用部材に関する。
【背景技術】
【０００２】
従来、筆記具用部材としては、筆記具用インキが接触する樹脂部材や金属部材との接合あるいは別の樹脂部材との接合などがあり、しかも、その材質としてはＰＥ、ＰＰなどの汎用的な柔らかい樹脂種が使用されているのが一般的である。
【０００３】
このような筆記具用部材において、金属や他の部品との接合に関して応力が働くような場合は、応力に負けないような樹脂の選定や、応力を緩和させるために、後でアニ−ル（anneal）処理することが必要となる。
【０００４】
特に、優れた筆記性能及び筆記描線の乾燥性、並びに筆跡の裏抜けをなくした筆記具用インキとして、分子内の炭素数が４以上のアルコール、多価アルコール、グリコールモノエーテルから選ばれる溶剤をインキの主溶剤とした場合、まず、このような溶剤に対して耐溶剤性の良好な樹脂で、しかも、多種多様の環境下からインキを保護するために、溶剤の透過性や水分の吸湿性や衝撃によって生じるクレーズ等や気泡に対して満足できる材質の選定が必要となる。
しかしながら、これらの溶剤を含有する筆記具用インキを用いる場合にあっては、従来の汎用樹脂からなる筆記具用部材では溶剤の透過性や水分の吸湿性や衝撃によって生じるクレーズ等や気泡に対し不十分となり、インキの経時的な保管性に劣る点に課題を生じている。
更に、油性インキ、水性インキを初めとする筆記具用インキは、近年、種々の溶剤等を組合わせた組成のものが開発されてきており、耐溶剤性、耐吸湿性等に優れた筆記具用部材の要望も高まってきている。
【０００５】
一方、少なくとも筆記具用インキに接触する筆記具用部材としては、例えば、基材として熱可塑性の合成樹脂と、多糖類とを少なくとも配合した合成樹脂材料からなるもの、更に合成樹脂材料中に鉄や銅化合物を混合したもの（例えば、特許文献１参照）が知られている。
しかしながら、上記文献１に記載される筆記具用部材であっても、近年、種々の溶剤等を組合わせた新たなインキ組成、また、分子内の炭素数が４以上のアルコール、多価アルコール、グリコールモノエーテルから選ばれる溶剤を主溶剤としたインキ組成にあっては、未だ、溶剤の透過性や水分の吸湿性等や衝撃によって生じるクレーズ等や気泡が生じる場合があるなどの課題がある。
【特許文献１】特開２０００−１０８５７６号公報（特許請求の範囲、実施例等）
【発明の開示】
【発明が解決しようとする課題】
【０００６】
本発明は、上記従来技術の課題及び現状等に鑑み、これを解消しようとするものであり、分子内の炭素数が４以上のアルコール、多価アルコール、グリコールモノエーテルから選ばれる溶剤をインキの主溶剤とした筆記具用インキに対して耐溶剤性に優れ、しかも、多種多様の環境下であっても、溶剤の透過性や水分の吸湿性や衝撃によって生じるクレーズ等や気泡に対しても十分満足でき、耐衝撃性、並びに、インキの経時的な保管性に優れる筆記具用部材を提供することを目的とする。
【課題を解決するための手段】
【０００７】
本発明者は、上記従来の課題等を解決するために、鋭意検討した結果、上記特性の溶剤を含有するインキに接触する筆記具用部材において、これらの筆記具用部材を特定物性の樹脂等からなるもので構成することにより、上記目的の筆記具用部材が得られることを見い出し、本発明を完成するに至ったのである。
すなわち、本発明は、次の（１）〜（４）に存する。
（１）  分子内の炭素数が４以上のアルコール類、多価アルコール類、グリコールモノエーテル類から選ばれる少なくとも１種の溶剤を含有する筆記具用インキに、少なくとも接触する成形樹脂から構成される筆記具用部材であって、該筆記具用部材の成形樹脂がポリブチレンテレフタレート、ランダムポリプロレン、ブロックポリプロピレン、ポリプロピレンホモポリマー樹脂、ポリエチレンテレフタレート、ポリエチレンナフタレート、ポリブチレンナフタレートから選ばれる樹脂から構成されることを特徴とする筆記具用部材。
（２）前記樹脂のＡＳＴＭ  Ｄ６３８による測定の破断点伸びが１００％以上で、アイゾット衝撃強度（ノッチ付）が１０Ｊ／ｍ以上である上記（１）記載の筆記具用部材。
（３）筆記具用部材の成形樹脂がポリブチレンテレフタレート又はポリプロピレンホモポリマー樹脂から構成される上記（１）又は（２）記載の筆記具用部材。
（４）グリコールモノエーテル類が、下記一般式（Ｉ）から選ばれる少なくとも１種である上記（１）〜（３）の何れか一つに記載の筆記具部材。
【化１】
2005081683.tif 000002
【発明の効果】
【０００８】
本発明によれば、多種多様の環境下であっても、分子内の炭素数が４以上のアルコール類、多価アルコール類、グリコールモノエーテル類から選ばれる少なくとも１種の溶剤等の透過性や水分の吸湿性及び衝撃に対するクレージングや気泡発生に対しても耐透過性、耐吸湿性、耐衝撃性を有し、インキの経時的な保管性等に優れ、しかも、接合部での応力に耐えうる筆記具用部材が提供される。
【発明を実施するための最良の形態】
【０００９】
以下に、本発明の実施形態を詳しく説明する。
本発明の筆記具用部材は、分子内の炭素数が４以上のアルコール類、多価アルコール類、グリコールモノエーテル類から選ばれる少なくとも１種の溶剤を含有する筆記具用インキに、少なくとも接触する成形樹脂から構成される筆記具用部材であって、該筆記具用部材の成形樹脂がポリブチレンテレフタレート、ランダムポリプロレン、ブロックポリプロピレン、ポリプロピレンホモポリマー樹脂、ポリエチレンテレフタレート、ポリエチレンナフタレート、ポリブチレンナフタレートから選ばれる樹脂から構成されることを特徴とするものである。
【００１０】
本発明において、上記構成の筆記具用部材の成形樹脂は、ポリブチレンテレフタレート、ランダムポリプロレン、ブロックポリプロピレン、ポリプロピレンホモポリマー樹脂、ポリエチレンテレフタレート、ポリエチレンナフタレート、ポリブチレンナフタレートから選ばれる樹脂から構成されることが必要であり、これにより上記特性の溶剤、すなわち、分子内の炭素数が４以上のアルコール類、多価アルコール類、グリコールモノエーテル類から選ばれる少なくとも１種の溶剤に対して非常に有用に作用するものとなる。
本発明では、上記筆記具用部材の成形樹脂が、上記以外の成形樹脂で構成したものは、吸湿が平衡的に生じたり、内部のインキに経時的な悪影響を与えてしまい、本発明の効果を達成することができないものとなる。
好ましくは、本発明の効果の更なる向上、コスト、成形性、圧入などに対する機械的強度の点から、上記各樹脂の中で、ポリブチレンテレフタレート、ポリプロピレンホモポリマー樹脂から構成されることが望まく、更に好ましくは、ポリプロピレンホモポリマー樹脂が望ましい。
特に、ポリプロピレンホモポリマー樹脂は、上記特性の溶剤に対してポリプロピレンのブロックやランダム等に比べ膨潤性が更に低いことから溶剤透過性や外界からの吸湿性の点で非常に有利となる。
【００１１】
また、金属や他の部品との接合に関して応力が働くような場合は応力に負けないような樹脂の選定や応力緩和させるために後でアニールをすることが必要となる。本発明では、上記各樹脂を用いることにより割れやクレージング等を生じにくくすることが可能となる。
本発明に用いることができる上記ポリプロレン（ホモポリマー、ランダム、ブロック）においては、更に好ましくは、分子量が高いもの、具体的にはメルトフローレート（ＭＦＲ）値がなるべく小さいものが更に良好な結果を得ることができるので、好ましくは、ＡＳＴＭ法Ｄ１２３８にて４０ｇ／１０分以下、更に好ましくは、５〜３０ｇ／１０分が望ましい。
また、本発明で用いる各樹脂（ポリブチレンテレフタレート、ランダムポリプロレン、ブロックポリプロピレン、ポリプロピレンホモポリマー樹脂、ポリエチレンテレフタレート、ポリエチレンナフタレート、ポリブチレンナフタレート）においては、機械的特性として、好ましくは、ＡＳＴＭ法Ｄ６３８にて１００％以上の破断点伸びを持つことが望ましく、更に好ましくは、２００％以上のものが望ましい。更に、ＡＳＴＭ法Ｄ２５６（２３℃）にてアイゾット（ＩＺＯＤ）衝撃強度値（ノッチ付）として高い値を持つものが好ましく、１０Ｊ／ｍ以上、更に好ましくは、２０〜２００Ｊ／ｍであることが望ましい。
【００１２】
本発明の筆記具用部材は、上記各樹脂を原材料として用いて、好ましくは、上記各特性となるように調整して、射出成形、押し出し成形、圧縮成形などの成形手段により所定形状となる筆記具用部材を作製することができるものとなる。
【００１３】
本発明の筆記具用部材が用いられる筆記具において、使用されるインキ主溶剤としては、分子内の炭素数が４以上のアルコール、多価アルコール、グリコールモノエーテルから選ばれる少なくとも１種の溶剤などが挙げられる。
具体的に用いることができるアルコール類としては、炭素数が２以上の脂肪族アルコールであり、ｎ−ブタノール、イソブタノール、ｔｅｒｔ−ブチルアルコール、１−ペンタノール、イソアミルアルコール、ｓｅｃ−アミルアルコール、３−ペンタノール、ｔｅｒｔ−アミルアルコール、ｎ−ヘキサノール、メチルアミルアルコール、２−エチルブタノール、ｎ−へブタノール、２−へブタノール、３−へブタノール、ｎ−オクタノール、２−オクタノール、２−エチルヘキサノール、３，５，５−トリメチルヘキサノール、ノナノール、ｎ−デカノール、ウンデカノール、ｎ−デカノール、トリメチルノニルアルコール、テトラデカノール、へブタデカノール、シクロヘキサノール、２−メチルシクロヘキサノール、ベンジルアルコールやその他多種の高級アルコール等が挙げられる。
【００１４】
また、多価アルコール類としては、例えば、ジエチレングリコール、３−メチル−１，３−ブンタンジオール、トリエチレングリコール、ジプロピレングリコール、１，３−ブタンジオール、１，５−ペンタンジオール、へキシレングリコール、オクチレングリコール等の分子内に２個以上の炭素、２個以上の水酸基を有する多価アルコール類が挙げられる。
更に、グリコールモノエーテルとしては、例えば、ブチルエーテル、へキシルエーテル、２−エチルヘキシルエーテル、エチレングリコールモノへキシルエーテル、エチレングリコールモノフェニルエーテル、エチレングリコールモノ−２−エチルブチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノブチルエーテル、テトラエチレングリコールモノブチルエーテル、３−メチル−３−メトキシ−１−ブタノール、３−メトキシ−１−ブタノール、プロピレングリコールモノメチルエーテル、プロピレングリコールモノエチルエーテル、プロピレングリコールモノプロピルエーテル、プロピレングリコールモノブチルエーテル、プロピレングリコールモノフェニルエーテル、プロピレングリコールターシャリーモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリプロピレングリコールモノメチルエーテル、トリプロピレングリコールモノブチルエーテル、テトラプロピレングリコールモノブチルエーテル等が挙げられる。
以上挙げた溶剤の中で特に好ましいのは、安全性及び経口毒性等の点から好ましくは、エチレングリコール誘導体等以外の溶剤を使用した方が望ましい。
【００１５】
特に好ましくは、下記一般式（Ｉ）で表されるものが挙げられ、具体的には、１，３ブタンジオール、３−メチル−１，３ブンタンジオール、３−メチル−３−メトキシ−１−ブタノール、３−メトキシ−１−ブタノール等が挙げられる。
【化２】
2005081683.tif 000003
これらの溶剤の含有量はインキ全量に対して、２０〜９０重量％である。
【００１６】
本発明における筆記具用インキの組成としては、上記主溶剤の他に、筆記具用インキ（水性インキ、油性インキ、ゲルインキ等）の用途に応じて顔料（樹脂顔料含む）、染料などの着色剤、樹脂、増粘剤及び筆記具用インキに含有される任意成分などが挙げられる。
筆記具用インキに含有される任意成分としては、例えば、インキに悪影響を及ぼさず相溶することができる防錆剤、防黴剤、界面活性剤、潤滑剤及び湿潤剤等を含有することができる。特に、脂肪酸などは、潤滑剤として好適に使用できる。また、乾燥抑制用添加剤として製品特性上、悪影響を及ぼさない範囲で主溶剤に相溶する不揮発性溶剤等も含有することができる。
【００１７】
本発明における筆記具用部材としては、筆記具用インキを収容するインキ収容管以外の筆記具用インキが接触する筆記具用部材、すなわち、ボールペン、サインペン、筆ペン、直液式筆記具などの筆記具の用途に応じた、種々の筆記具用インキが接触する部材（部品）が挙げられ、例えば、ボールペンの場合は、インキ収容管（リフィール）とチップ体とを接合する継手部材となる先軸部材などが挙げられる。
【００１８】
本発明の筆記具用部材をボールペン用に適用する場合には、インキの揮発防止、吸湿性防止、インキ漏れ防止としてインキ追従体をボールペン用インキ収容管（リフィール）の後端部に備えることが好ましい。
用いるインキ追従体としては、インキに使用する溶剤に対して低透過性、低拡散性が必要であり、そのベースとしては不揮発性や難揮発性の流動体、具体的には、ポリブテンや流動パラフィン等、本発明に用いる上記特性の溶剤と基本的に相溶性を有さない非シリコン系の油脂類を使用することができる。
これらの物質の粘度が低い場合には、増粘剤やゲル化剤を用いることが好ましい。具体的には、金属セッケン類、ベントナイト類、脂肪酸アマイド類、水添ヒマシ油類、酸化チタンやシリカやアルミナ等を含む金属微粒子類、セルロース類、エラストマー類等が挙げられる。
【００１９】
次に、本発明の筆記具用部材の具体的な実施形態を図１により更に詳しく説明する。
図１は、本発明の筆記具用部材をボールペンに使用した場合の実施形態である。
このボールペンＡは、先端にボールペン型チップ１０を具備したインキ収容管１１を有している。また、１２は、インキ収容管に充填される上記特性の溶剤を含有するボールペン用インキ、１３ａ、１３ｂは、本発明の筆記具用部材となるものであり、１３ａはインキ収容管１１に接合される継手部材となる先軸部材であり、１３ｂはペン先部となるチップ１０と先軸部材１３ａとのチップ継手部材であり、１４はインキ追従体である。
また、上記１３ａ、１３ｂは、ポリプロピレンホモポリマー樹脂から構成されている。なお、１５は、ボールペン用軸体、１６は尾栓部材、１７はキャップ部材、１８はシールゴムである。
【００２０】
このように構成される本発明の筆記具用部材が、何故、多種多様の環境下であっても、インキの経時的な保管性等に優れ、接合部での応力に耐えうるものであるかは、以下の理由によるものと推察される。
このような効果を発揮する理由としては、使用するインキ溶剤と成形樹脂の間に関わる相互作用が大きく影響するものである。すなわち、分子内の炭素数が４以上のアルコール、多価アルコール、グリコールモノエーテルから選ばれるものは吸湿性が強い有機溶剤であり、溶剤の特性上、使用した筆記具用部材（周辺部材材質）を可塑化させる作用があり、この場合には多湿条件下で筆記具用部材外部からの水分透過が激しくなる。そのため、これらの溶剤に親和性の低い材料を選定しなければならず、その結果、上記各樹脂、すなわち、ポリブチレンテレフタレート（ＰＢＴ）、ランダムポリプロレン、ブロックポリプロピレン、ポリプロピレンホモポリマー樹脂、ポリエチレンテレフタレート、ポリエチレンナフタレート、ポリブチレンナフタレートから選ばれる樹脂、更にコスト的に安価であるポリプロピレン樹脂の中でも溶剤により可塑化される作用の少ないホモポリマー樹脂、ＰＢＴが更に好ましく、特に分子量の大きい樹脂の方が更に効果があることが後述する試験等により実証した。
【００２１】
なお、ポリプロピレンのうちランダムポリマーの場合、透過性や可塑化等の点でホモポリマーよりレベルが若干低く、また、ブロックポリマーの場合は衝撃に対してゴム成分近傍で発生するクレージングが経時的な気泡発生の促進につながることがあり、気泡抑制力が若干弱いことが判った。そのため、ポリプロピレンの中でもホモポリマーが特に好ましいことが判った。
また、ポリプロピレンやＰＢＴ、ポリエチレンテレフタレート、ポリエチレンナフタレート、ポリブチレンナフタレートは、その特性上、筆記具用周辺部材として他の金属や他の部品との接合において割れやクレージングなどを生じ難くいが、他からの応力を緩和できるような機械的特性値として、ＡＳＴＭ法Ｄ６３８にて１００％以上の破断点伸びを有する柔らかい樹脂であることが好ましく、また、ＡＳＴＭ法Ｄ２５６（２３℃）にてアイゾット衝撃強度値として高い値を持つものを選択することで、接合部の応力も緩和し、上記耐湿性や耐溶剤や衝撃によって生じるクレーズ等や気泡を抑制することができることが判った（これらの点については、後述する実施例で更に詳述する）。
【００２２】
本発明では、分子内の炭素数が４以上のアルコール類、多価アルコール類、グリコールモノエーテル類から選ばれる少なくとも１種の溶剤を含有する筆記具用インキに、少なくとも接触する筆記具用部材の成形樹脂をポリブチレンテレフタレート、ランダムポリプロレン、ブロックポリプロピレン、ポリプロピレンホモポリマー樹脂、ポリエチレンテレフタレート、ポリエチレンナフタレート、ポリブチレンナフタレートから選ばれる樹脂から構成することにより、多種多様の環境下であっても、請求項に記載する溶剤の透過性や水分の吸湿性及び衝撃に対するクレージングや気泡発生に対しても耐透過性、耐吸湿性、耐衝撃性を有し、インキの経時的な保管性等に優れたり、接合部での応力に耐えうる筆記具用周辺部材材質が提供されるものとなる。
【実施例】
【００２３】
次に、実施例及び比較例により本発明を更に詳細に説明するが、下記実施例等に限定されるものではない。
【００２４】
〔実施例１〜５及び比較例１〜１１〕
下記構成の評価用筆記具、筆記具用部材となる接合部材、評価インキ等を用いた。
(評価用の筆記具、筆記具用部材の構成)
金属製インキ収容管とステンレス製金属チップの接合部を射出成形し、筆記具用部材〔サンプル、図２（ａ）参照〕とした。
金属製インキ収容管は、真鍮製からなるものであり、内径φ２．５ｍｍ、肉厚０．５ｍｍ、長さ１００ｍｍを使用した。また、同様のインキ収容管をポリプロピレン製（Ｊ１０２、ＧＲＡＮＤ  ＰＯＬＹＭＥＲ社製、押出成形グレード）でも作製し、気泡発生評価用インキ収容管とした。
【００２５】
（評価用インキ：１〜２）
評価には、下記組成の評価用インキ１，２を用いた。
評価インキ１：
スピロンイエローＣ−ＧＮＨ  ｎｅｗ（保土ヶ谷化学工業社製）  ０．５％
ハイラック１１０Ｈ（日立化成社製）                        ３５．０％
３−メチル−３−メトキシ−１−ブタノール                  ６４．５％
評価インキ２：
スピロンイエローＣ−ＧＮＨ  ｎｅｗ（保土ヶ谷化学工業社製）  ０．５％
ハイラック１１０Ｈ（日立化成社製）                        ３５．０％
ジプロピレングリコールジメチルエーテル                    ６４．５％
【００２６】
（接合部材質：１〜８）
メルトフローレート（ＭＦＲ）値は、ＡＳＴＭ  １２３８に準拠して測定したものであり、破断点伸びは、ＡＳＴＭ  Ｄ６３８に沿い、試験片断面形状（６×３．２ｍｍ）、引張速度条件、５ｍｍ／分の条件下で測定したものであり、また、アイゾット（ＩＺＯＤ）衝撃強度（ノッチ付）は、２３℃で測定したものである。
１．ポリプロピレン  ホモポリマー１（Ｊ１０６Ｗ、ＧＲＡＮＤ  ＰＯＬＹＭＥＲ社製）、ＭＦＲ：１５ｇ／分、破断点伸び：２００％、ＩＺＯＤ衝撃強度：３０Ｊ／ｍ
２．ポリプロピレン  ホモポリマー２（Ｊ１０５Ｗ、ＧＲＡＮＤ  ＰＯＬＹＭＥＲ社製）、ＭＦＲ：９ｇ／分、破断点伸び：２００％以上、ＩＺＯＤ衝撃強度：５０Ｊ／ｍ
３．ポリプロピレン  ランダムポリマー（Ｊ２２６ＥＡ、ＧＲＡＮＤ  ＰＯＬＹＭＥＲ社製）、ＭＦＲ：２０ｇ／分、破断点伸び：２００％以上、ＩＺＯＤ衝撃強度：５０Ｊ／ｍ
４．ポリプロピレン  ブロックポリマー（３７０５、ＧＲＡＮＤ  ＰＯＬＹＭＥＲ社製）、ＭＦＲ：１０ｇ／分、破断点伸び：２００％以上、ＩＺＯＤ衝撃強度：１００Ｊ／ｍ
５．ポリブチレンテレフタレート（１４０１Ｘ０６、東レ社製）、ＭＦＲ：２０〜３０ｇ／分、破断点伸び：１００％、ＩＺＯＤ衝撃強度：４５Ｊ／ｍ
６．ＰＳ（ポリスチレン）（５５０−５１、三井化学社製）、ＭＦＲ：３０ｇ／分、破断点伸び：１〜３％、ＩＺＯＤ衝撃強度：１４〜２２Ｊ／ｍ
７．環状オレフィン樹脂（ＡＰＬ６５０９Ｔ、三井化学社製）、ＭＦＲ：３０ｇ／分、破断点伸び：３０％、ＩＺＯＤ衝撃強度：３５Ｊ／ｍ
８．ポリアミド（ノバミッド、三菱化学社製）、ＭＦＲ：１５〜２０ｇ／分、破断点伸び：１４０％、ＩＺＯＤ衝撃強度：４４Ｊ／ｍ
この各材質の接合部サンプルは、上記接合部材質にて射出成形より得たものであり、図２（ｂ）に示すように、上記方法により得られた各接合部材サンプル２０にステンレス製金属チップ２１（逆止ボール２２内蔵）を圧入し、後端部より金属製インキ収容管２３な等に上記評価用溶剤（２種）：１〜２を所定量充填したものを圧入し、割れに対する接合部サンプルとして作製した。
【００２７】
評価用溶剤と接合部材質を各々組合せ、実施例、比較例とした。実施例１〜５及び比較例１〜１１の組合せは、下記表１及び表２のとおりである。
上記で得られた各実施例及び比較例となる各評価用溶剤等を充填した接合部サンプル及び成形サンプル等を用いて下記方法により割れ性、膨潤性、衝撃による経時的な気泡発生抑制効果を評価した。
これらの評価結果を下記表１及び表２に示す。
【００２８】
（１）金属部品圧入による接合部における割れ性の評価方法
上記に示される方法により得られた接合部サンプルに金属チップを圧入し、後端部より金属製インキ収容管に上記評価用溶剤（２種）：１〜２を所定量（１．０ｇ）充填したものを圧入し、その割れに関する破損度合いを目視にて下記評価基準により評価した。
評価基準：
◎：ほとんど割れが生じないもの
○：僅かにクラックが生じるもの
△：割れが生じるが、溶剤が漏れないもの
×：非常に割れが大きく、溶剤の漏れが生じるもの
【００２９】
（２）膨潤性の評価方法
接合部サンプルを２０ｍｌのサンプル瓶に、上記評価用溶剤（２種）に浸漬し、密栓した後、７０℃に３日間放置した。その後、初期と経時後の重量から重量変化率を算出した。この変化率を膨潤率とし、その膨潤率の度合いを下記評価基準で評価した。
評価基準：
◎：膨潤率が１．００％以下のもの
○：吸湿率が１．００超過〜２．００％未満
△：吸湿率が２．００〜３．００％未満
×：吸湿率が３．００％以上のもの
【００３０】
（３）衝撃による経時的な気泡発生抑制効果の評価方法
接合部サンプルに加工前のチップ（ボールを挿入していない）を挿入しペン先を作製した。その後、ポリプロピレン製インキ収容管に上述の確認用インキを所定量（１．０ｇ）充填し、更に下記に示す溶剤揮発防止体を０．２ｇ充填した後、ペン先を差込み、遠心分離機にてリフィールを作製した。その後、木製机の１０ｃｍの高さから５回落とした後、７０℃の恒温槽へ３日間上向きで放置した。経時放置後、サンプルを光にかざして、気泡観察本数により下記評価基準で評価した（サンプル数ｎ＝１０）。
（溶剤揮発防止体の配合組成）
ポリブテン２０００Ｈ（出光石油化学社製）１００重量％を使用した。
評価基準：
◎：０本のもの
〇：１〜３本のもの
△：４〜６本のもの
×：６本以上観察されたのもの
【００３１】
【表１】
2005081683.tif 000004
【００３２】
【表２】
2005081683.tif 000005
【００３３】
上記表１及び２の結果から明らかなように、本発明の範囲となる実施例１〜５の組合せの筆記具用部材となる各接合部材は、比較例１〜１１の組合せの筆記具用部材となる各接合部材に較べて、圧入や膨潤性、衝撃力による気泡発生の面で非常に優れていることが判明した。
【図面の簡単な説明】
【００３４】
【図１】本発明の筆記具用部材を用いたボールペンの一例を断面態様で示す縦断面図である。
【図２】（ａ）は、実施例及び比較例で作製したインキ収容管と金属チップとを接合する接合部材の拡大断面図であり、（ｂ）は、インキ収容管と金属チップを接合した接合部サンプルの断面図であり、（ｃ）は、衝撃による経時的な気泡発生抑制効果の評価に用いるインキ収容管の断面図である。
【符号の説明】
【００３５】
Ａ    ボールペン
１３ａ  筆記具用部材
１３ｂ  筆記具用部材
【図１】
2005081683.tif 000007
【図２】
2005081683.tif 000008